(57)【要約】  本発明は、高圧放電ランプ１２及びリフレクタランプに関する。前記高圧放電ランプは、１つ以上のハロゲン化合物を含んでいるイオン化充填材が供給されている放電空間２４を囲んでいる放電容器２２、６１を有する。前記放電容器は、第１の端部及び第２の端部３３、３４を有するセラミック材料５１、５２によって実質的に構成されている。電流供給導体４４は、放電を維持するように、各端部を通って前記放電空間２４内に配されている対応する電極４２に出ている。前記電流供給導体の少なくとも１つは、イリジウムを有しているロッド４４として形成されている。前記ロッドは、前記セラミック材料に直接的に封止されている。前記セラミック材料に直接的に封止されているイリジウムの前記ロッドの使用は、前記ロッドと前記セラミック材料との間の界面が、強く、実質的にクラックを有さないという効果を有しており、結果として、前記高圧放電ランプのより長い寿命をもたらす。
2010514098.tif 000002
【特許請求の範囲】
【請求項１】
１つ以上のハロゲン化合物を含んでいるイオン化充填材が供給されている放電空間を囲んでいるセラミック放電容器であって、第１の端部及び第２の端部を有するセラミック材料によって実質的に構成されているセラミック放電容器と、放電を保持するように、各端部を通って前記放電空間内に配されている対応する電極へと出ている電流供給導体とを有する高圧放電ランプであって、前記電流供給導体の少なくとも１つは、イリジウムを有するロッドとして形成されており、前記ロッドは、前記セラミック材料に直接的に封止されている、高圧放電ランプ。
【請求項２】
前記ロッドと前記セラミック材料との間の焼結結合が前記ロッドと前記セラミック材料との間の直接的な封止を形成している、請求項１に記載の高圧放電ランプ。
【請求項３】
前記セラミック放電容器が、前記第１の端部及び第２端部を持っている半透明のセラミックバーナの壁と、前記半透明のセラミックバーナの壁の第１及び／又は第２の端部を封止するセラミックプラグとを有しており、前記イリジウムを有するロッドは、前記セラミックプラグに直接的に封止されている、請求項１又は２に記載の高圧放電ランプ。
【請求項４】
前記セラミックプラグ及び前記半透明のセラミックバーナの壁は、異なるセラミック材料によって構成されている、請求項３に記載の高圧放電ランプ。
【請求項５】
前記半透明のセラミックバーナの壁と前記セラミックプラグとの間の更なる焼結結合が、前記セラミックプラグによって前記半透明のセラミックバーナの壁（２１０、２２０）を封止するように配されている、請求項３又は４に記載の高圧放電ランプ。
【請求項６】
前記半透明のセラミックバーナの壁をセラミックプラグによって封止するように、フリットが前記半透明のセラミックバーナの壁と前記セラミックプラグとの間に配されている、請求項３又は４に記載の高圧放電ランプ。
【請求項７】
イリジウムを有する前記ロッドは６００μｍ未満の直径を有している、請求項１又は２に記載の高圧放電ランプ。
【請求項８】
請求項１、２又は３に記載の高圧放電ランプを含んでいるリフレクタランプ。
【請求項９】
１つ以上のハロゲン化合物を含んでいるイオン化充填材が供給されている放電空間を封止しているセラミック放電容器であって、第１及び第２の端部を持っているセラミック材料によって実質的に構成されているセラミック放電容器と、放電を保持するように、各端部を通って前記放電空間内に配されている対応する電極へと出ている電流供給導体とを有する高圧放電ランプであって、前記電流供給導体の少なくとも１つは、イリジウムを有するロッドとして形成されており、前記ロッドと前記セラミック材料との間に封止が形成されており、前記ロッドは、封止フリットによって前記セラミック材料に直接的に封止されている、高圧放電ランプ。
【請求項１０】
前記ロッド及び前記セラミック材料は、前記直接的な封止の場所で先細りにされている、請求項９に記載のランプ。
【請求項１１】
前記ロッドは、前記セラミック材料の外面に前記封止フリットによって直接的に封止されているフランジを備えている、請求項９に記載のランプ。
【発明の詳細な説明】
【技術分野】
【０００１】
本発明は、セラミック放電容器を有する高圧放電ランプに関する。
【０００２】
本発明は、リフレクタランプにも関する。
【背景技術】
【０００３】
セラミック放電容器を有する高圧放電ランプは、充填材を含んでおり、前記充填材は、例えば、アルゴン又はＸｅガスのような希ガスの他に、例えば、ＮａＣｅ、ＮａＴｌ、ＮａＳｃ及びＮａＴｌＤｙハロゲン化物（例えば、ヨウ化物又はこれらの塩類の組合せ）のようなメタルハライド塩混合物も含む。これらのメタルハライド塩混合物は、特に、高いランプ効率、特定の色温度及び特定の値の平均演色評価数Ｒａを得るのに利用されている。
【０００４】
この種の高圧放電ランプは、一般に、前記メタルハライド塩混合物の充填材を有している放電空間を囲んでいる放電容器を持っている。前記放電空間は、更に、この間に放電が維持される電極を有している。典型的には、前記電極は、リードスルー導体（フィードスルー導体とも称される）に接続されており、前記リードスルー導体は、前記放電容器を貫通している。前記リードスルー導体を前記放電容器に接続し、これを封止するためには、ガラス材料（別名フリット）が、一般的に使用されている。しかしながら、前記フリットの比較的低い溶融温度と前記高圧放電ランプが動作中である場合の前記放電容器の放電空間における比較的高い温度とのため、前記放電容器は、この内部で前記フリットが前記電極リードスルー導体を前記放電容器に封止している拡張プラグを有している。
【０００５】
前記高圧放電ランプの代替的な実施例は、国際特許出願公開第２００５／１２４８２３号パンフレットから知られている。既知の前記高圧放電ランプは、前記放電容器のそれぞれの側部における第１及び第２の密閉構造を有する放電容器を持っている。前記密閉構造は、前記放電容器に接続されており、それぞれの第１及び第２の電流フィードスルーを有しており、前記電流フィードスルーの少なくとも第２のものが、前記第２の密閉構造を形成している拡張セラミックプラグへの焼結結合を持っている管を有している。モリブデン、レニウム、タングステン、イリジウム及びこれらの合金から選択される金属から成ると共に、バナジウム及び／又はチタンも任意に含んでいる管が、電流供給導体を囲んでいると共に、細孔空間を維持している。管及び電流供給導体は、拡張セラミックプラグの外側の端部と一緒に溶接され、この溶接箇所は、前記細孔空間の気密封止を構成している。この既知の高圧放電ランプは、かなり複雑な密閉構造及び比較的短い寿命という不利な点を有している。
【発明の概要】
【発明が解決しようとする課題】
【０００６】
更なる既知のランプの構造は、欧州特許第１５８０７９７号に記載されている。このランプは、プラチナ族から選択された金属からできており、はんだによってセラミックプラグに封止されている少なくとも１つのボール形部分のリードスルー構造を有している。
【０００７】
この既知の構造は、複数の不利な点を有する。この封止の工程の間、はんだは、密封領域の外側を流れ落ち、電極自体の上に流れる傾向がある。従って、前記放電容器によって囲まれている放電空間内に存在する前記はんだの塊が、放電空間の充填材を汚染し、当該ランプの光特性に悪影響を与え、従って、当該ランプの寿命に有害な効果を有する。
【０００８】
更に、このボール形は、セラミックプラグ及びリードスルー要素によって囲まれているボリュームが完全に充填されている場合に問題を呈するので、不利である。このことは、リードスルー要素が２つ以上のボール形部分の列から構成されている場合に、いっそう真実である。
【０００９】
更に、セラミックプラグ及びリードスルー要素の金属との強い結合を形成することができると共に、１０００時間よりも長いランプ寿命にわたって当該ランプの動作条件に耐える適切なはんだが存在しないことも、不利な点である。
【００１０】
本発明の目的は、より長い寿命を有するメタルハライド放電ランプを提供することにある。
【課題を解決するための手段】
【００１１】
本発明の第１の見地によれば、この目的は、１つ以上のハロゲン化合物を含むイオン化充填材が供給されている放電空間を囲んでいる放電容器であって、第１の端部及び第２の端部を持つセラミック材料によって実質的に構成されている前記放電容器と、そして、放電を維持するように、前記放電空間内に配されているそれぞれの電極に各端部を通じて出ている電流供給導電体であって、前記電流供給導電体の少なくとも１つが、イリジウムを有するロッドとして形成されている、電流供給導体とを有している高圧放電ランプによって達成される。好適な実施例において、前記ロッドは、前記セラミック材料に直接的に封止されている。
【００１２】
本発明による手段の効果は、前記セラミック材料に直接的に封止されるイリジウムを有する前記ロッドの使用の結果として、前記ロッドと前記セラミック材料との界面における前記放電容器の壁のセラミック材料内に形成されるクラックのリスクが、非常に減少することにある。このことは、当該高圧放電ランプの寿命の有効な増大に、著しい影響を及ぼす。
【００１３】
本発明による高圧放電ランプの好適な実施例において、前記ロッドは、焼結結合によって前記セラミック材料に直接的に封止されており、この結果、前記ロッドと前記セラミック材料との間の直接的な接続を介した前記放電容器の真空密閉又は封止を生じる。前記ロッドの断面は、例えば、円、楕円、平方又は角形のような、如何なる形状も有し得る。
【００１４】
更なる好適な実施例において、Ｉｒを有する前記リードスルーのロッドは、例えば、封止ガラス又は結晶封止セラミックのような、適切な封止組成物によって前記セラミック放電容器の前記壁に直接的に固定されており、従って、前記放電容器の気密封止を形成している。
【００１５】
本発明者らは、既知の高圧放電ランプにおける前記セラミック材料に直接的に焼結されている前記管が、オン／オフに切り換えられた場合の既知の高圧放電ランプの加熱及び冷却により、繰り返し変形されていることを認識した。前記既知の高圧放電ランプにおけるこの繰り返される変形は、特に前記管と前記セラミック材料との間の界面において、前記セラミック材料内にクラックを生じ、このことは、結果として前記放電容器の漏出を生じ、結果として、典型的には既知の前記高圧放電ランプの寿命の終わりを生じる。本発明によるイリジウムを有するロッドが使用される場合、前記ロッドは、管と比較するとあまり変形せず、このように、前記ロッドと前記セラミック材料との間の界面におけるクラックが減少され、この結果、前記高圧ガス放電ランプのより長い寿命をもたらす。
【００１６】
Ｉｒ及びＮｂの熱膨張比の違いが、アルミナの熱膨張比に対してごくわずかであることは真実である。しかしながら、Ｎｂは、セラミック放電容器内のリードスルー導体に使用される非常に最も一般的な金属であり、確実に、Ｉｒよりも延性がある。この点に関して、驚いたことに、直接的に封止されているリードスルー要素の形成において、Ｉｒロッドは、高圧放電ランプの信頼性できる長期にわたるフィードスルー構造をもたらすのである。更に、このことは、前記ランプの前記フィードスルーの封止のあまり複雑でない構造をもたらし、産業規模の大量生産において大いに有利である。
【００１７】
本発明による前記セラミック材料に直接的に封止されているイリジウムのロッドの使用は、小さい放電容器についての更なる有利な点を有しており、前記高圧放電ランプの更なる小型化をもたらす。イリジウムを有している前記ロッドが焼結結合によって前記セラミック材料に直接的に封止されている場合、イリジウムを有している前記ロッドと前記セラミック材料との間の接続は、一般的に、高温に耐えることができ、この結果、前記ロッドと前記セラミック材料との間の接続は、前記放電容器の放電の比較的近くに設けられることができる。このことは、前記高圧放電ランプの小型化を可能にする。
【００１８】
この直接的な封止が封止フリットによって作られている場合、前記封止フリットは、一般的に、例えば、Ａｌ２Ｏ３、Ｄｙ２Ｏ３及びＳｉＯ２のような、材料のような、種々のガラス様の材料の組成物を有している。前記封止フリットの使用の見地は、典型的には、融点が、前記高圧放電ランプの放電空間内の平均動作温度より低いことにある。結果として、前記封止フリットは、好ましくは、前記高圧ガス放電ランプの前記放電空間から幾らかの距離において設けられる。特に、小さい寸法の放電容器において、このことはプラグとして形成されている前記高圧放電ランプの第１の端部及び第２の端部であって、放電から離れて延在している第１の端部及び第２の端部によって達成される。この構造における前記封止フリットの近くの比較的低い温度により、１つ以上のハロゲン化合物を含む前記高圧放電ランプの前記イオン化充填材の塩成分は、前記フリットによってかなり減少された反応度を有する。
【００１９】
本発明によるセラミック材料に直接的に封止されているイリジウムのロッドの使用は、特に前記直接的な封止が焼結結合によって形成されている場合における前記放電容器全体にわたる比較的高い温度を可能にするという付加的な有利な点を有しており、このことは、前記放電容器内部の、より均一な温度分布を生じ、このランプの前記維持を促進し、従って、より長い寿命に貢献する。他のフィーチャの中で、前記放電容器の全体にわたる比較的高い温度は、前記放電容器の１つの部分から他の部分までの前記セラミック材料の移動を減少し、このことは、更に、前記高圧放電ランプのより長い寿命に貢献する。放電からかなり遠くに突出している拡張プラグを有する放電ランプにおいて、比較的大きな温度差が、放電の近くの放電容器と、前記拡張プラグの端部の近く放電容器との間で生じる。この比較的大きな温度差は、セラミック材料を前記放電容器の内壁から前記端部に移動させ得て、放電の近くの放電容器を弱め、従って、前記高圧放電ランプの寿命を短縮する。前記セラミック材料に直接的に封止されているイリジウムを有する前記ロッドの使用は、拡張プラグの長さを著しく減少されたものに保持する可能性を提供し、この結果、前記セラミック材料の移動が減少されることができ、前記高圧放電ランプの寿命の更なる増大にも貢献する。前記高圧放電ランプの比較的均一な温度の更に有利な点は、前記高圧放電ランプの色安定性の改善である。
【００２０】
本明細書及び添付請求項において、「セラミック材料」とは、耐熱材料（例えば単結晶金属酸化物（例えば、サファイア）、多結晶金属酸化物（例えば、多結晶高密度焼結酸化アルミニウム及びイットリウム酸化物）、及び多結晶非酸化物材料（例えば、窒化アルミニウム）を意味するものだと理解される。このような材料は、ほとんど完全に高密度である場合、半透明（translucent）にされることができ、１５００〜１７００のケルビンの壁温度を可能にし、ハロゲン化合物及び他の充填材成分による化学的侵食に対する耐性が高い。本発明の目的のためには、多結晶酸化アルミニウム（ＰＣＡ）が、最適であると分かっている。
【００２１】
当該高圧放電ランプの実施例において、焼結結合が、前記ロッドと前記セラミック材料との間に形成され、前記ロッドと前記セラミック材料との間の直接的な封止を構成している。この実施例は、如何なる隙間も前記セラミック材料と前記ロッドとの間に残されず、隙間への塩成分の沈殿により前記放電空間から抽出されるイオン化充填材の塩成分を最小にするという有利な点を有している。この隙間が存在しないことは、高圧ガス放電ランプの色安定性を向上させる。
【００２２】
本発明による放電ランプの更なる実施例において、Ｉｒを有するロッドとして形成されている前記電流供給導体と、前記放電容器の前記セラミック材料との間の直接的な封止は、封止フリットによって形成されている。この実施例は、よく証明されたランプ作製技術が、基本的に変更なく保持されることができるという有利な点を有する。更に、前記ロッドの形状は、封止フリットを、封止断面における前記セラミック部分及びＩｒロッドの両方の表面上に均一に拡散させ、結果として、信頼できると共に、ボール形断面を有する電流導体構造を備える場合よりも強い結合をもたらす。
【００２３】
封止フリットによる直接的な封止の品質、強さ及び耐久性に更に貢献するために、前記Ｉｒロッド及び前記セラミック材料は、封止の場所において先細りにされている。前記セラミック部分と電流供給導体としての前記Ｉｒロッドとの両方の先細りにされている形状は、両者間の自己位置合わせ嵌合（a self-aligning fit）を提供し、従って、当該封止の長さにわたる封止フリットの均一な分布に貢献する。更に、この構造の形状は、封止の工程の間、封止フリットが放電空間内に流入するのを防止するのを助ける。
【００２４】
代替的な構造において、Ｉｒロッドは、セラミック前記放電容器の外面において前記封止フリットによって封止されているフランジを備えている。この構造において、前記フランジは、前記セラミックプラグの先端又は前記セラミックの容器の壁の端部における一種のキャップを形成している。この形状の性質によって、前記封止フリットが放電空間内に流入することは実質的に不可能であると同時に、前記封止フリットによって形成されている封止は、前記ランプが動作中である場合、放電から比較的大きく離れて位置されている。このようにして、前記封止フリットを放電空間の外に維持すること、前記封止フリットを、ランプ動作の間、比較的冷たく保つこととの両方の有利な点が、達成される。
【００２５】
前記高圧放電ランプの実施例において、前記放電容器は、前記第１の端部及び前記第２の端部を持っている半透明のセラミックバーナと、前記半透明のセラミックバーナの前記第１の端部及び／又は前記第２の端部を封止しているセラミックプラグと、前記セラミックプラグに直接的に封止されているイリジウムを有する前記ロッドとを有する。この実施例は、セラミックプラグの使用が、前記半透明のセラミックバーナ内の比較的大きい開口を可能にし、前記電流供給導電体の放電に面している側における構造を使用する可能性を提供するという有利な点を有する。これらの拡張構造は、コイル又は球体としても一般に知られている。前記高圧放電ランプ内のコイル又は球体の使用は、例えば、前記高圧放電ランプの点火の間や、例えば、光強度を増大する／調光する場合に、生じるタングステンのスパッタリングによる前記放電容器を黒くする効果を低減するという有利な点を有する。
【００２６】
前記高圧放電ランプの実施例において、前記セラミックプラグと前記半透明のセラミックバーナとは、異なるセラミック材料によって構成される。この実施例は、前記セラミックプラグが、イリジウムを有している前記ロッドと前記セラミックプラグとの間の完全な接続を可能にするように選択される異なるセラミック材料によって構成されることができるという有利な点を有する。例えば、前記異なるセラミック材料は、イリジウムを有している前記ロッドと比較して、実質的に同一の膨張係数を有するように選択され、この結果、前記ロッドと前記セラミックプラグとの間の熱応力が最小化される。代替的には、例えば、前記セラミックプラグの前記異なるセラミック材料は、前記ロッドと前記セラミックプラグとの間に強力な真空密閉を形成するように選択される。前記異なるセラミック材料は、例えば、前記半透明のセラミックバーナのものと比較して、（化学的に）異なる材料から構成されていても良く、又は、例えば、単に、前記半透明のセラミックバーナのための予備焼結よりも高い温度で実施されるような、異なる予備焼結の工程による前記半透明のセラミックバーナとは異なるものであり得る。一般に、前記放電空間内で生成される光は、前記高圧放電ランプから発されなければならず、従って、前記放電容器の少なくとも一部は、半透明のセラミック材料によって構成されていなければならない。前記放電容器が、半透明のセラミックバーナ及びセラミックプラグを有する場合、前記セラミックプラグの前記異なるセラミック材料が、必ずしも半透明であらなければならないというわけではなく、より広い範囲のセラミック材料が、本発明による前記高圧放電ランプにおけるセラミックプラグとして使用されることを可能にする。前記セラミックプラグの前記セラミック材料は、例えば、前記イリジウムのロッドを前記セラミックプラグに焼結する工程の間にも変化し得て、この結果、前記セラミックプラグのセラミック材料は、前記半透明のセラミックバーナの前記セラミック材料とは異なる。このことは、前記ロッドと前記セラミックプラグのとの間の強力で気密な接続を生じる焼結工程の使用を可能にすると共に、例えば、前記セラミックプラグの前記セラミック材料の半透明の特徴を低減させる。
【００２７】
前記高圧放電ランプの実施例において、前記半透明のセラミックバーナの壁と前記セラミックプラグとの間の更なる焼結結合が、前記半透明のセラミックバーナを前記セラミックプラグによって封止するために配される。この実施例は、前記更なる焼結結合が、一般に、前記高圧放電ランプの攻撃的な環境に耐性があり、少数の異なる材料のみによって構成されており、この結果、比較的単純な封止工程をもたらすという有利な点を有する。
【００２８】
前記高圧放電ランプの実施例において、フリットは、前記半透明のセラミックバーナを前記セラミックプラグによって封止するように、半透明のセラミックバーナの壁と前記セラミックプラグのとの間に配されている。この実施例は、前記半透明のセラミックバーナが、前記セラミックプラグによって封止されることができると共に、前記フリットを比較的低い温度において使用し、従って、充填材の成分の気化を防止するという有利な点を有する。このことは、水銀を前記放電容器のイオン化充填材の充填材成分として使用する場合であって、前記半透明のセラミックバーナが封止される前に、水銀の温度が３００℃を上回ってはならない場合において、特に有益である。
【００２９】
しかしながら、前記半透明のセラミックバーナを前記セラミックプラグによって封止する前記フリットの使用によって、前記フリットは、前記放電空間内の高温の放電の比較的近くにある。従って、この構造は、非常に少ない充填量を有するランプに特に適している。従って、前記充填材が、動作の間、実質的に完全に気化するランプにおいて、前記フリットの放電空間に比較的近いこの仕方における使用が、可能である。
【００３０】
前記高圧放電ランプの実施例において、イリジウムを有する前記ロッドは、６００μｍ未満、好ましくは３００μｍ未満の直径を有する。６００μｍ以上の直径を有するロッドは、しばしば、前記ロッドと前記セラミック材料との間の界面におけるクラックを呈し、前記クラックは、一般に前記イリジウムのロッドと前記放電容器の前記セラミック材料との熱膨張の間の違いから生じる。これらのクラックは、典型的には、前記放電容器の漏れを生じ、典型的には、前記高圧放電ランプの寿命の終わりを生じる。一方では、より小さい直径は、前記ロッドと前記セラミック材料との間の界面におけるより小さい熱応力を保証し、前記放電ランプの寿命を増大させる。他方では、より小さい直径は、低減された伝導（特に熱伝導）に繋がる。更に、このような小さい直径のロッドを扱うことは、より複雑である。約１００μｍと３００μｍとの間のロッド直径が、良好な妥協点であることが分かっている。
【００３１】
本発明は、更に、本発明による高圧放電ランプを有するリフレクタランプに関する。
【図面の簡単な説明】
【００３２】
【図１Ａ】本発明による高圧放電ランプの実施例の断面図である。
【図１Ｂ】本発明による高圧放電ランプの実施例の断面図である。
【図２Ａ】本発明による高圧放電ランプの端部の断面図であり、電流供給導電体は、半透明のセラミックバーナの開口内に配されているセラミックプラグに封止されている。
【図２Ｂ】本発明による高圧放電ランプの端部の断面図であり、電流供給導電体は、半透明のセラミックバーナの開口内に配されているセラミックプラグに封止されている。
【図３Ａ】本発明による高圧放電ランプの端部の断面図であり、電流供給導電体は、半透明のセラミックバーナの開口上のキャップとして配されているセラミックプラグに封止されており、セラミックプラグ、は、フリットによって半透明のセラミックバーナに取り付けられている。
【図３Ｂ】本発明による高圧放電ランプの端部の断面図であり、電流供給導電体は、半透明のセラミックバーナの開口上のキャップとして配されているセラミックプラグに封止されており、セラミックプラグ、は、フリットによって半透明のセラミックバーナに取り付けられている。
【図４Ａ】本発明による高圧放電ランプの端部の断面図であり、直接的な封止は、記電流供給導電体を前記半透明のセラミックバーナに封止するための封止フリットによって、前記電流供給導電体と前記半透明のセラミックバーナとの間に配されている。
【図４Ｂ】本発明による高圧放電ランプの端部の断面図であり、直接的な封止は、記電流供給導電体を前記半透明のセラミックバーナに封止するための封止フリットによって、前記電流供給導電体と前記半透明のセラミックバーナとの間に配されている。
【図５】本発明によるリフレクタランプを示している。
【発明を実施するための形態】
【００３３】
本発明のこれら及び他の見地は、後述される実施例を参照して、明らかになり、説明されるであろう。
【００３４】
これらの図は、単に模式的なものであり、縮尺で描かれているものではない。特に明確にするため、多少の寸法は、強く誇張されている。図面における類似の構成要素は、可能な限り、同一の符号によって示されている。
【００３５】
図１Ａ及び１Ｂは、本発明による高圧放電ランプ１０、１２の実施例の断面図である。これらの実施例において、放電ランプ１０、１２は、放電空間２４を囲んでいる放電容器２１、２２を有している。放電容器２１、２２は、酸化アルミニウム（Ａｌ２Ｏ３のような、セラミック材料によって実質的に構成されている。放電容器２１、２２は、更に、ここから電流供給導電体４４が放電容器２１、２２を介して出ている第１の端部３１、３３及び第２の端部３２、３４を有している。電流供給導電体４４は、イリジウムを有しているロッドによって形成されている。一般に、電極４２は、放電空間２４に面している側において電流供給導電体４４に接続されている。前記電極は、しばしば、タングステンによって構成されている。更に、電流リード４６が、放電空間２４から外方を向いている側において電流供給導電体４４に接続されている。電流リード４６は、しばしば、高圧放電ランプ１０、１２に電力を供給する電源（図示略）に、電流供給導体４４を介して電極４２を接続しているモリブデンによって構成されている。
【００３６】
図１Ａに示されている放電ランプ１０の実施例において、放電容器２１は、壁２１０を備えている半透明のセラミックバーナと、セラミックプラグ６１とを有し、両方とも、第１のセラミック材料から構成されている。半透明のセラミックバーナの壁２１０は、実質的に円筒状であり、第１の端部３１においては、イリジウムを有する前記ロッドである電流供給導電体４４によって封止されており、第２の端部において、半透明のセラミックバーナの壁２１０上のキャップとしてのセラミックプラグ６１を備えている。壁２１０を有する円筒状の半透明のセラミックバーナは、比較的容易に、かつ、比較的低いコストで製造されることができる。
【００３７】
セラミックバーナ２１の第１の端部３１において、電流供給導体４４は、前記第１のセラミック材料と電流供給導体４４のイリジウムのロッドとの間の焼結結合７１を介して、半透明のセラミックバーナ２１のセラミック材料に直接的に封止されている。半透明のセラミックバーナの壁２１０の前記第１のセラミック材料と電流供給導体４４の前記ロッドとの間の焼結結合７１は、例えば、電流供給導体４４のイリジウムのロッドを囲んでいる前記第１のセラミック材料の温度を、例えば、炉を使用して、１７００℃と１８００℃との間の焼結温度まで上昇させることによって、生成されることができる。代替的には、焼結結合７１は、例えば、最初に、約１０００℃と１４００℃との間の温度でセラミックバーナの壁２１０を予備焼結し、この後、セラミックバーナの壁２１０の孔に前記イリジウムのロッドを設けた後、実質的に真空気密な、焼結結合の封止を形成するように、イリジウムのロッドの周りのセラミックバーナの壁２１０を焼結することによって生成されることができる。
【００３８】
セラミックバーナの壁２１０の第２の端部３２において、電流供給導体４４は、前記セラミックプラグ６１の前記第１のセラミック材料と電流供給導体４４の前記ロッドとの間の焼結結合７１によってセラミックプラグ６１に直接的に封止されている。この後、セラミックプラグ６１は、例えば、セラミックプラグ６１と半透明のセラミックバーナの壁２１０との間の更なる焼結結合７２によって前記半透明のセラミックバーナを封止する。図１Ａに示されている実施例において、セラミックプラグ６１の前記第１のセラミック材料は、半透明のセラミックバーナの壁２１０の前記第１のセラミック材料と実質的に同一である。セラミックプラグ６１の使用は、前記第１の端部に示されている電流供給導体４４の前記ロッドと半透明のセラミックバーナの壁２１０との間の焼結結合７１を作る焼結工程と比較して、電流供給導体４４の前記ロッドとセラミックプラグ６１との間の焼結結合７１０を作る異なる焼結の工程を可能にするという有利な点を持っている。電流供給導体４４の前記ロッドと前記半透明のセラミックバーナの壁２１０との間に焼結結合が作られる場合、この焼結工程が、半透明のセラミックバーナの壁２１０の半透明の特徴を変えるべきではない。このことは、焼結結合７１０を作る焼結工程の選択を制限し、従って、結果として、電流供給導体４４のロッドと、半透明のバーナ壁２１０との間のより最適でない焼結結合７１０をもたらし得る。セラミックプラグ６１の使用のため、セラミックプラグ６１と電流供給導体４４の前記ロッドとの間の焼結結合７１０を作るための異なる焼結工程が選択されることもでき、例えば、セラミックプラグ６１の前記セラミック材料と電流供給導体４４の前記ロッドとの間のより強力な結合をもたらす工程が選択されることができる。この異なる焼結工程がセラミックプラグ６１の前記第１のセラミック材料の前記半透明の特徴を変える場合、このことは、高圧放電ランプ１０の放出特性にわずかだけ影響する。前記半透明のセラミックバーナの壁２１０及びセラミックプラグ６１の両方に対する実質的に同一の第１のセラミック材料の使用により、セラミックプラグ６１と半透明のセラミックバーナの壁２１０との熱膨張のような、実質的に同一の材料特性をもたらす。このことは、結果として、例えば、動作中、高圧放電ランプ１０が、それぞれ、オン／オフに切り換えられる際に加熱される及び冷却される場合、セラミックプラグ６１と半透明のセラミックバーナの壁２１０との間の熱の歪みが、比較的小さいことをもたらす。この比較的小さい熱の歪みは、結果として、高圧放電ランプ１０の比較的長い寿命をもたらす。更に、セラミックプラグ６１の使用は、半透明のセラミックバーナの壁２１０内の比較的大きい開口を可能にし、例えば、電極４２における拡張構造４８（図１Ｂを参照）を使用する可能性を提供する。これらの拡張構造４８は、コイル（図示せず）又は球体４８としても一般的に知られている。コイル又は球体４８の使用は、例えば、高圧放電ランプ１０の点火の間や、例えば、光強度を増大させる／調光する場合に生じ得るタングステン４２のスパッタによって生じる放電容器の壁２１０を黒くする効果を軽減する。
【００３９】
図１Ｂに示されている放電ランプ１２の実施例において、放電容器２２は、前記第１のセラミック材料と、前記第１のセラミック材料とは異なる第２のセラミック材料によって構成されているセラミックプラグ６１とによって構成されている壁２２０を有する半透明のセラミックバーナを有する。壁２２０を備える前記半透明のセラミックバーナは、バルブ形であり、第１の端部３３においては、電流供給導体４４の前記ロッドによって封止されており、第２の端部３４においては、半透明のセラミックバーナの壁２２０上のキャップ６１として配されているセラミックプラグ６１によって封止されている。前記バルブ形の半透明のセラミックバーナの放電空間２４内の放電は、前記バルブ形の半透明のセラミックバーナの壁２２０から更に離れて位置されており、結果として、典型的には、半透明のセラミックバーナの壁２２０の低い壁温度のため、高圧放電ランプ１２の改良された演色評価数と改良された寿命とをもたらす。
【００４０】
壁２２０を有するセラミックバーナの第１の端部３１において、図１Ａに示した実施例と実質的に同じように、電流供給導体４４のロッドは、前記第１のセラミック材料と電流供給導体４４の前記イリジウムのロッドとの間の焼結結合７１によって半透明のセラミックバーナの壁２２０の前記第１のセラミック材料に直接的に封止されている。
【００４１】
半透明のセラミックバーナの壁２２０における第２の端部３４において、電流供給導体４４は、セラミックプラグ６１の前記第２のセラミック材料と電流供給導体４４の前記ロッドとの間の焼結結合７１０によって、セラミックプラグ６１に直接的に封止されている。この後、セラミックプラグ６１は、半透明のセラミックバーナの壁２２０を、例えば、セラミックプラグ６１と半透明のセラミックバーナの壁２２０との間の更なる焼結結合７２によって封止する。前記第１のセラミック材料は、例えば、動作中、高圧放電ランプ１２の放電空間２４の放電から発される光に対して実質的に半透明であるように選択される。前記第２のセラミック材料は、例えば、電流供給導体４４とセラミックプラグ６１との間の強い焼結結合７１０を得るように選択される。放電空間２４の放電から発される光に対する前記第２のセラミック材料の半透明特性は、高圧放電ランプ１２の放出特性にわずかにだけ影響する。このことは、それで、電流―供給導体４４の前記ロッドと前記セラミックプラグ６１との間の強力な焼結結合７１０を得るように選択されるべき第２のセラミック材料のより幅広い選択を可能にする。
【００４２】
図１Ａ及び１Ｂに示した実施例において、セラミックプラグ６１は、射出成形、押し出し及びスリップ鋳造のような、よく知られている成形工程によって、電流供給導体４４の周りに生成されることができる。
【００４３】
高圧放電ランプ１０、１２の実施例において、電流供給導体４４のロッドは、６００μｍ未満の、好ましくは３００μｍ未満の直径ｄを有する。６００μｍ未満の直径を有するロッドを使用する場合、例えば、前記セラミック材料と電流供給導体４４の前記ロッドとの熱膨張の残りの違いによって生じる焼結結合７１、７１０における残りの熱の歪みは、比較的小さいまま残り、使用中、それぞれ、オン／オフに切り換えられた場合に、前記高圧放電ランプ１０、１２が加熱される及び冷却される場合に、クラックが焼結結合７１、７１０内に生じるのを防止する。
【００４４】
図２Ａ及び２Ｂは、本発明による高圧放電ランプ１４、１５の端部３２、３４の断面図である。放電容器２１、２２は、壁２１０、２２０とセラミックプラグ６２とを備える半透明のセラミックバーナによって構成されている。図１Ａ及び１Ｂに示した実施例とは対照的に、図２Ａ及び２Ｂに示されているセラミックプラグ６２は、図１Ａ及び１Ｂに示されているキャップ６１としての場合よりも、むしろ半透明のセラミックバーナの壁２１０（２２０）の開口内に実質的に配されている。セラミックプラグ６２のこの配置は、典型的には、セラミックプラグ６２と半透明のセラミックバーナの壁２１０、２２０との間の焼結結合を生成し、この結合は、図１Ａ及び１Ｂにおける半透明のセラミックバーナの壁の２１０、２２０の開口上のキャップとしてのセラミックプラグ６１の使用と比較して、より強力である。この強力な焼結結合７２を得るために、セラミックプラグ６２は、例えば、前記半透明のセラミックバーナの壁２１０、２２０よりも高い温度において予備焼結される。予備焼結されたセラミックプラグ６２が予備焼結された半透明のセラミックバーナの壁２１０、２２０に焼結された場合、この壁２１０、２２０は、セラミックプラグ６２よりも縮み、実質的に真空気密の強力な結合を作る。更に、このより強力な焼結結合７２は、典型的には、セラミックプラグ６２が半透明のセラミックバーナの壁２１０、２２０の開口に嵌合する場合、焼結結合７２の増大された接続領域から生じるものである。
【００４５】
図２Ａに示した実施例において、実質的に円筒状の半透明のセラミックバーナの壁２１０及びセラミックプラグ６２は、両方は、前記第１のセラミック材料によって構成される。焼結結合７１０は、電流供給導体４４とセラミックプラグ６２との間に配されており、更に、焼結結合７２は、セラミックプラグ６２と前記半透明のセラミックバーナの壁２１０との間に配される。再び、前記セラミックプラグ６２及び前記半透明のセラミックバーナの壁２１０に対する前記第１のセラミック材料の使用は、結果として、例えば、動作中、高圧放電ランプ１４が、それぞれ、オン／オフに切り換えられる際に加熱される又は冷却される場合に、セラミックプラグ６２と半透明のセラミックバーナの壁２１０との間の比較的小さい熱の歪みをもたらす。この比較的小さい熱の歪みは、結果として、高圧放電ランプ１４の比較的長い寿命をもたらす。セラミックプラグ６２に電流供給導体４４を封止する焼結工程は、強力かつクラックのない焼結結合７１０のために最適化されることができ、場合によっては、セラミックプラグ６２の前記第１のセラミック材料の半透明の特徴の部分を失う。
【００４６】
図２Ｂに示されている実施例において、バルブ形の半透明のセラミックバーナの壁２２０は、前記第１のセラミック材料によって構成されており、セラミックプラグ６２は、第２のセラミック材料によって構成される。前記第１のセラミック材料は、動作中、例えば、高圧放電ランプ１５の放電空間２４の放電から発される光に対して実質的に半透明であるように選択される。前記第２のセラミック材料は、例えば、前記電流供給導体４４とセラミックプラグ６１との間の強い焼結結合７１０を得るように選択される。
【００４７】
図２Ａ及び２Ｂに示されている実施例において、セラミックプラグ６２は、半透明のセラミックバーナの壁２１０、２２０から延在している。しかしながら、セラミックプラグ６２は、高圧放電ランプの端部３１、３３に配されることもできる。
【００４８】
図３Ａ及び３Ｂは、本発明による高圧放電ランプ１６、１７の端部３２、３４の断面図であり、電流供給導体４４は、半透明のセラミックバーナ２１、２２の開口上のキャップとして配されているセラミックプラグ６１に封止されており、セラミックプラグ６１は、フリット７３によって半透明のセラミックバーナの壁２１０、２２０に取り付けられている。高圧放電ランプ１６、１７の放電容器２１、２２は、半透明のセラミックバーナの壁２１０、２２０及びセラミックプラグ６１によって構成されている。フリット７３の使用は、比較的低い温度における放電容器２１、２２の比較的速い閉止を可能にする。このことは、高圧放電ランプ１６、１７のイオン化充填材における水銀を使用する場合、前記半透明のセラミックバーナが封止される前の水銀の蒸着を防止するように、水銀を含む前記イオン化充填材の温度は３００℃を超えてはならないので、特に有益である。
【００４９】
図３Ａに示されている実施例において、実質的に円筒状の半透明のセラミックバーナの壁２１０は、前記第１のセラミック材料によって構成されており、セラミックプラグ６２は、前記第２のセラミック材料によって構成されている。更に、第１のセラミック材料は、例えば、動作中、高圧放電ランプ１６の放電空間２４の放電から発される光に対して実質的に半透明であるように選択される。前記第２のセラミック材料は、例えば、電流供給導体４４とセラミックプラグ６１との間の強い焼結結合７１０を得るように、選択される。
【００５０】
図３Ｂに示されている実施例において、バルブ形の半透明のセラミックバーナの壁２２０及びセラミックプラグ６１は、両方とも前記第１のセラミック材料によって構成される。焼結結合７１０が、電流供給導体４４とセラミックプラグ６１との間に配されており、フリット７３は、セラミックプラグ６１と半透明のセラミックバーナの壁２２０との間に配されている。また、セラミックプラグ６２及び半透明のセラミックバーナの壁２２０への前記第１のセラミック材料の使用は、結果として、例えば、動作中の高圧放電ランプ１７のセラミックプラグ６２と、半透明のセラミックバーナの壁２２０と間の比較的低い熱歪みを生じる。半透明のセラミックバーナの壁２２０とセラミックプラグ６２との間の（動作中の）この比較的低い熱歪みは、結果として、フリット７３における比較的小さい熱歪みを生じ、フリット７３内に現れるクラックを防止し、高圧放電ランプ１７の寿命を向上させる。セラミックプラグ６２に電流供給導体４４を封止するための焼結工程は、強く、クラックのない焼結結合７１０のために最適化されることができ、場合によっては、セラミックプラグ６２の前記第１のセラミック材料の半透明の特性の部分を失う。
【００５１】
図４Ａ及び４Ｂは、本発明による高圧放電ランプの端部３２の断面図であり、封止フリット７４は、電流供給導体４４の、前記放電容器（図示略）の半透明のセラミック材料への直接的な封止を形成している電流供給導体４４と半透明のセラミックプラグ６１との間に配されている。封止フリット７４は、例えば、Ａｌ２Ｏ３（Ｄｙ２Ｏ３及びＳｉＯ２）から成る。これは、電流供給導体４４の周りに真空密封を形成し、半透明のセラミックバーナの壁２１０、２２０を封止している。
【００５２】
図４Ａは、Ｉｒロッドがフランジ４４０を備えている当該高圧放電ランプの封止構造の実施例を示しており、フランジ４４０は、封止フリット７４によってセラミックプラグ６１の外面に封止されている。この構造において、フランジ４４０は、セラミックプラグ６１の先端における一種のキャップを形成している。代替的には、フランジ４４０は、前記セラミック容器の壁の端部に直接的に密封される。その形状の性質によって、前記封止フリットの前記放電空間内への流入は、事実上不可能であると同時に、封止フリット７４によって形成されている封止は、前記ランプが動作中の場合、放電から比較的大きい距離をおいて位置されている。このようにして、封止フリットを放電空間の外に保持することと、これをランプの動作中、比較的冷たく保持することとの両方の効果が、達成される。（封止フリットによって部分的に満たされ得る）非常に薄い隙間７４０は、封止フリットによって部分的に充填されることができ、セラミックプラグ６１の長手方向と電流供給導体４４を形成しているＩｒロッドとに沿って残っている。隙間７４０を部分的に満たすことによって、前記隙間のボリュームはできるだけ小さいものであり、従って、ランプ動作の間、充填材の成分が凝縮するのが可能である前記ボリュームを最小化する。
【００５３】
図４Ｂは、Ｉｒロッド及びセラミックプラグ６１が、当該封止の場所において先細りにされている高圧放電ランプの封止構造の実施例を示している。部分６１０にわたるセラミック部分と、部分４４４にわたる電流供給導体４４としてのＩｒロッドとの両方の先細りにされた形状は、両者の間の自己位置合わせ嵌合を提供し、従って、前記封止の長さにわたる封止フリット７４の均一な分布に貢献する。更に、この構造の形状は、封止フリット７４が、封止工程の間、前記放電空間内に流入するのを防止するのを助ける。代替的には、直接的な封止が、先細りにされている部分４４４を有する電流供給導体４４としてのＩｒロッドと、前記セラミック放電容器の端部における先細りにされている部分との間に作られる。
【００５４】
前記放電容器の一方の端部における封止フリットによる直接的な封止の記載されている種類のうちの１つと、前記放電容器の他方の端部における他のものとの組み合わせを有することも更に可能である。
【００５５】
封止フリットによる直接的な封止を有する構造において、Ｉｒロッドは、少なくとも電極４２に接続されている端部において先細りにされている場合、例えば、４００μｍ以下、好ましくは３００μｍ以下の小さな直径を有する。フランジ４４０は、好ましくは、２ｍｍ、又はより好ましくは１ｍｍの外径と、１００μｍ未満のフランジ厚さという寸法を有する。０．５〜０．８ｍｍのフリット長が、前記ランプの寿命を長続きさせることができる真空密封を達成するのに十分であることが分かっている。
【００５６】
図５は、本発明によるリフレクタランプ１００を示している。リフレクタランプ１００は、本発明による高圧放電ランプ１２を有している。
【００５７】
上述の実施例は、本発明を制限するというよりは、むしろ、説明しているものであり、当業者であれば、添付請求項の範囲を逸脱することなく、多くの他の実施例を設計することができるであろうことに留意されたい。
【００５８】
当業者であれば、図１〜４に示されている各端部３１、３２、３３、３４は、異なる端部３１、３２、３３、３４の何らかの組合せも含み、本発明の範囲を逸脱することなく、本発明による高圧放電ランプ１０、１２、１４、１５、１６、１７、１８、１９を得るために利用されることができることが分かるであろう。
【００５９】
前記請求項において、括弧内に位置されている如何なる符号も、前記請求項を制限するものとして解釈されるべきではない。「有する」なる語の使用は、前記請求項において述べられていない要素又はステップの存在を除外しているものではない。単数形の要素は、複数のこのような要素の存在を除外しているものではない。本発明は、幾つかの異なった要素を有するハードウェアによって実施されることができる。幾つかの手段を列挙している装置の請求項において、これらの手段の幾つかは、１つの同じハードウェアの項目によって実施されることができる。特定の手段が、相互に異なる従属請求項において引用されているという単なる事実は、これらの手段の組合せが有効に使用されることができないと示すものではない。
【図１Ａ】
2010514098.tif 000003
【図１Ｂ】
2010514098.tif 000004
【図２Ａ】
2010514098.tif 000005
【図２Ｂ】
2010514098.tif 000006
【図３Ａ】
2010514098.tif 000007
【図３Ｂ】
2010514098.tif 000008
【図４Ａ】
2010514098.tif 000009
【図４Ｂ】
2010514098.tif 000010
【図５】
2010514098.tif 000011
【国際調査報告】
2010514098.tif 000012
2010514098.tif 000013
2010514098.tif 000014